ВОССТАНОВЛЕННЫЙ КАТАЛИЗАТОР ДЕГИДРИРОВАНИЯ, ДЕМОНСТРИРУЮЩИЙ ЗАМЕДЛЕННУЮ ПОТЕРЮ АКТИВНОСТИ ПО СРАВНЕНИЮ СО СВЕЖИМ КАТАЛИЗАТОРОМ

1. Способ дегидрирования алкановых или алкилароматических соединений, включающий в себя:
осуществление контакта в псевдожидком слое алканового соединения или алкилароматического соединения и регенерированного катализатора дегидрирования,
причем такой регенерированный катализатор дегидрирования, приготовлен путем
(a) получения катализатора дегидрирования, содержащего платину и галлий на носителе на основе оксида алюминия, где при этом данный катализатор дегидрирования ранее был свежим, но стал, по меньшей мере частично деактивированным;
(b) пропитывания, по меньшей мере, частично деактивированного катализатора дегидрирования раствором соли платины с получением пропитанного катализатора дегидрирования; и
(c) прокаливания (кальцинирования) пропитанного катализатора дегидрирования при температуре, изменяющейся от 400°C до 1000°C;
причем стадии (b) и (c) проводят в условиях, подходящих для формирования регенерированного катализатора дегидрирования, имеющего (i) содержание платины, изменяющееся от 1 части на миллион в расчете на массу катализатора, до 500 частей на миллион в расчете на массу катализатора; (ii) содержание галлия, изменяющееся от 0,2% масс. до 2,0% масс; и (iii) соотношение между платиной и галлием, изменяющееся от 1:20000 до 1:4;
в котором регенерированный катализатор дегидрирования дополнительно демонстрирует удерживание платины большее или равное удерживанию платины свежим катализатором дегидрирования, после того, как и один и другой использовали в одном и том же или другом, но идентичном процессе дегидрирования.
2. Способ по п. 1, в котором содержание платины в регенерированном катализаторе дегидрирования изменяется в диапазоне от 40 частей на миллион, в расчете на массу катализатора, до 400 частей на миллион, в расчете на массу катализатора, а соотношение между содержанием платины и галлия изменяется в диапазоне от 1:500 до 1:5.
3. Способ по п. 1 или 2, в котором содержание платины в регенерированном катализаторе дегидрирования изменяется в диапазоне от 150 частей на миллион, в расчете на массу катализатора, до 300 частей на миллион, в расчете на массу катализатора, а соотношение между содержанием платины и галлия изменяется в диапазоне от 3:400 до 3:80.
4. Способ по п. 1, в котором регенерированный катализатор дегидрирования демонстрирует активность дегидрирования пропана, которая, по меньшей мере, на 2% абсолютной конверсии пропана выше, чем показатель, продемонстрированный, по меньшей мере, частично дезактивированным катализатором.
5. Способ по п. 1, дополнительно содержащий этап высушивания пропитанного катализатора дегидрирования при температуре, изменяющейся в диапазоне от 50°C до 150°C, перед началом его кальцинирования.
6. Композиция катализатора дегидрирования, содержащая:
регенерированный катализатор, содержащий платину/галлий на носителе на основе оксида алюминия,
причем регенерированный катализатор, содержащий платину/галлий, приготовлен способом, включающим
(a) получение катализатора дегидрирования, содержащего платину и галлий, на носителе на основе оксида алюминия, где при этом катализатор дегидрирования ранее был свежим, но стал по меньшей мере частично деактивированным;
(b) пропитывание, по меньшей мере, частично деактивированного катализатора дегидрирования раствором соли платины с получением пропитанного катализатора дегидрирования; и
(c) прокаливание (кальцинирование) пропитанного катализатора дегидрирования при температуре, изменяющейся от 400°C до 1000°C;
причем стадии (b) и (c) проводят в условиях, подходящих для формирования регенерированного катализатора дегидрирования, имеющего (i) содержание платины, изменяющееся от 1 части на миллион в расчете на массу катализатора, до 500 частей на миллион в расчете на массу катализатора; (ii) содержание галлия, изменяющееся от 0,2% масс. до 2,0% масс.; и (iii) соотношение между платиной и галлием, изменяющееся от 1:20000 до 1:4;
в котором регенерированный катализатор дегидрирования дополнительно демонстрирует удерживание платины большее или равное удерживанию платины свежим катализатором дегидрирования, после того, как и один и другой использовали в одном и том же или другом, но идентичном процессе дегидрирования.
7. Способ приготовления катализатора, включающий в себя:
(a) получение катализатора дегидрирования, содержащего платину и галлий на подложке из оксида алюминия, причем катализатор дегидрирования был ранее свежим, но стал по меньшей мере частично деактивированным;
(b) пропитывание, по меньшей мере, частично деактивированного катализатора дегидрирования раствором соли платины с образованием пропитанного катализатора дегидрирования; и
(c) кальцинирования пропитанного катализатора дегидрирования при температуре, изменяющейся от 400°C до 1000°C;
причем стадии (b) и (c) проводятся в условиях, подходящих для формирования регенерированного катализатора дегидрирования, имеющего (i) содержание платины, изменяющееся от 1 части на миллион в расчете на массу катализатора, до 500 частей на миллион в расчете на массу катализатора; (ii) содержание галлия, изменяющееся от 0,2% масс. до 2,0% масс.; и (iii) соотношение между платиной и галлием, изменяющееся от 1:20000 до 1:4;
в котором регенерированный катализатор дегидрирования дополнительно демонстрирует удерживание платины большее или равное удерживанию платины свежим катализатором дегидрирования, после того, как каждый из них использовали в одном и том же или другом, но идентичном процессе дегидрирования.
8. Способ по п. 7, дополнительно включающий, между этапами (b) и (c), этап высушивания пропитанного катализатора дегидрирования при температуре, изменяющейся в диапазоне от 50°C до 150°C.